(57)【要約】【課題】電波吸収性能と音波吸収性能とを効果的に有し、厚さが薄くかつ軽量の電波音波吸収パネルを提供することを目的とする。【解決手段】電波及び音波の入射を意図する面から見て、吸音層１、電波吸収層２の順で配置された積層構造を有し、かつ、電波吸収層２が繊維集合体３からなる電波音波吸収パネルである。繊維集合体３は、カーボンで被覆された多種類の太さの極性ポリマーからなる繊維を、互いに絡ませると共に結合させて形成されたものである。【選択図】　図１
2004119585.tif 000002
【特許請求の範囲】
【請求項１】
電波及び音波の入射を意図する面から見て吸音層、電波吸収層の順で配置された積層構造を有し、かつ、前記電波吸収層が繊維集合体からなる電波音波吸収パネルであって、前記繊維集合体が、カーボンで被覆された多種類の太さの極性ポリマーからなる繊維を互いに絡ませると共に結合させて形成されたものであることを特徴とする電波音波吸収パネル。
【請求項２】
前記繊維集合体が、１０００〜４０００デニールの繊維、　１００〜９００　デニールの繊維、１〜９０デニールの繊維の内の少なくとも２種類の太さの繊維からなる請求項１記載の電波音波吸収パネル。
【請求項３】
前記電波吸収層よりも電波及び音波の入射を意図する側に、ＦＲＰ層を設ける請求項１または２記載の電波音波吸収パネル。
【請求項４】
前記ＦＲＰ層が複数の貫通孔を有する請求項３記載の電波音波吸収パネル。
【請求項５】
前記電波吸収層の電波及び音波の入射を意図する面とは逆の面側に空気層を有する請求項１、２、３または４記載の電波音波吸収パネル。
【発明の詳細な説明】
【０００１】
【発明の属する技術分野】
本発明は、電波吸収性能と音波吸収性能とを同時に兼ね備える電波音波吸収パネルに関する。
【０００２】
【従来の技術】
道路の側方には、吸音パネル（防音壁）が布設されており、自動車から発生する騒音を道路外方側周辺へ漏らさないように対策が施されている。従来から使用されている吸音パネルの形態としては、音波が入射する側から、吸音層、空気層、音波反射層の順に構成されており、空気層は、吸音効果（特に低周波の吸音効果）をもたらすためには、必要不可欠な構成要素となっている。そして、使用される吸音層は、ガラスウールやロックウール等の繊維状のものが適用されている。（例えば、特許文献１、２、３参照）
【０００３】
また、近年、道路交通の発達に伴い、ＩＴＳ高度道路システムにおける整備が進められており、例えば、ＥＴＣ（自動料金収受システム）、ＤＳＲＣ（狭域通信）システム、双方向通信システム等がその一例である。これらのシステムには無線（電波）による情報のやり取りが行われるため、道路の側壁等で反射した不要な電波による機器の誤動作を抑制する必要がある。
【０００４】
【特許文献１】
特開平１０−１０２４２８号公報
【特許文献２】
特開２００１−１９３０２０号公報
【特許文献３】
特開２００１−１９３０２１号公報
【０００５】
【発明が解決しようとする課題】
そこで、現在設置されている道路側方の吸音パネルに重ねて電波吸収パネルを備えることが考えられる。この場合、さらに設置スペースが必要となり、自動車の走行空間を縮小させなければならず、ドライバーに圧迫感を与え、さらには、渋滞を引き起こすおそれがある。また、従来より使用される電波吸収パネルは、独立気泡を有する多孔質材等から成る電波吸収層に、電波反射層を積層させた構造のものが知られている。
そして、この電波吸収パネルを上記吸音パネルに重ねて設置した場合、電波吸収パネルを道路側（電波及び音波の入射側）とすると、道路側からの電波は吸収するが、音は電波吸収パネルにより反射されてしまう。また、吸音パネルを道路側（電波及び音波の入射側）とすると、音は吸音パネルにより吸音されるが、電波が吸音パネルにより反射され電波吸収パネルまで到達しないという問題点がある。
【０００６】
そこで本発明は、電波吸収性能と音波吸収性能とを効果的に有し、厚さが薄くかつ軽量の電波音波吸収パネルを提供することを目的とする。
【０００７】
【課題を解決するための手段】
上述の目的を達成するために、本発明に係る電波音波吸収パネルは、電波及び音波の入射を意図する面から見て吸音層、電波吸収層の順で配置された積層構造を有し、かつ、前記電波吸収層が繊維集合体からなる電波音波吸収パネルであって、前記繊維集合体が、カーボンで被覆された多種類の太さの極性ポリマーからなる繊維を互いに絡ませると共に結合させて形成されたものである。
前記繊維集合体が、１０００〜４０００デニールの繊維、　１００〜９００　デニールの繊維、１〜９０デニールの繊維の内の少なくとも２種類の太さの繊維からなるものである。
また、前記電波吸収層よりも電波及び音波の入射を意図する側に、ＦＲＰ層を設けるものである。
また、前記ＦＲＰ層が複数の貫通孔を有するものである。
また、前記電波吸収層の電波及び音波の入射を意図する面とは逆の面側に空気層を有するものである。
【０００８】
【発明の実施の形態】
以下、図示の実施の形態に基づき、本発明を詳説する。
【０００９】
本発明に係る電波音波吸収パネルは、電波及び音波の入射を意図する側から見て吸音層、電波吸収層の順で配置された積層構造を有し、かつ、電波吸収層が繊維集合体からなるものである。そして、前記繊維集合体は、カーボンで被覆された多種類の太さの極性ポリマーからなる繊維を、互いに絡ませると共に結合させて形成されたものである。
「多種類の太さの繊維」とは、例えば、繊維で使用される単位（「デニール：ｄ」）を挙げて説明すると、１０００ｄ（デニール）〜４０００ｄ（デニール）、　１００ｄ（デニール）〜　９００ｄ（デニール）、１ｄ（デニール）〜９０ｄ（デニール）といった桁の異なる２種類以上の太さの繊維で構成されていることを示し、前記した程度の太さの各種繊維を用いることによって、密度勾配を付けることが容易となるため好ましい。
なお、デニールは絹糸、ナイロン糸等の太さを表す単位のことであり、１デニールは、長さ　４５０ｍで質量が０．０５グラムのものをいう。
【００１０】
また、各種繊維の割合は、使用する繊維の太さによって異なるが、細い（上記でいうと１ｄ（デニール）〜９０ｄ（デニール）の）繊維を使用することによって、繊維間に入り込み易くなるため密度勾配をつけやすくなる傾向にある。例えば、太さの異なる各種繊維は、少なくとも５重量％を含むことにより密度勾配を付けやすくなる。
一例として、１０００ｄ（デニール）を７０重量％、　１２０ｄ（デニール）を１５重量％、５０ｄ（デニール）を１５重量％という配合で、厚さ２５ｍｍの電波吸収層であって、電波が入射してくる面側の密度が０．０３ｇ／ｃｍ３　であり、その反対側の密度が０．０６ｇ／ｃｍ３　が例示される。
【００１１】
また、前記電波吸収層よりも電波及び音波の入射を意図する側に、ＦＲＰによる層を有するものとすればよい。ＦＲＰの層は、電波吸収層より電波及び音波が入射してくる側へ設ければよく、電波の斜入射特性を向上させる点で、電波吸収層と共に積層構造を構成させるのが好ましい。また、吸音層よりも電波及び音波が入射してくる側（最前面）へ設ける場合、このＦＲＰの層は化粧板の役割をはたし、さらに、自動車からの排気ガスに対する防汚、太陽光等による吸音層の劣化を抑制し、耐候性を向上させることができる。
【００１２】
また、前記ＦＲＰの層には、その層による音の反射を低減させるため、及び、ＦＲＰの層の面全体の平均的な誘電率を小さくするために、複数の貫通孔を設けることが望ましい。貫通孔は、開口率が２０％〜６０％が良く、好ましくは４０％〜５０％が良い。この範囲で開口率を設定すると、広範囲の周波数の音波を取り込むことが可能となる。特に、最前面にＦＲＰの層を設けた場合は、その効果が顕著に現れる。また、最前面に貫通孔付きのＦＲＰの層を設けた場合は、吸音層への雨水の浸入を防ぐために吸音層全体を薄いフィルム（電波及び音波に対して透明の材料及び厚さ）で被覆（梱包）すればよい。
【００１３】
図１は、本発明の電波音波吸収パネルの実施の一形態を簡略化して示す断面図であり、電波（電磁波）及び音波の入射側Ａから外方側Ｂへ向かって、吸音層１、電波吸収層２を重ねた状態で配設したものである。そして、電波吸収層２は、図８の斜視図に示すように、カーボンで被覆された極性ポリマーからなる繊維Ｆを絡ませて結合させた繊維集合体３により形成されたものである。
この電波音波吸収パネルは、道路等の側方において、電波及び音波の入射側Ａが自動車等が走行する道路中央側となるよう壁状に設置されるもので、吸音層１が電波吸収層２よりも道路中央側に配設される。なお、このパネルにおいて、道路側となる入射側Ａを表面側、道路の側方においてさらに外方側Ｂが裏面側（背面側）とする（以下に示す本発明の他の実施の形態においても同じとする）。
【００１４】
吸音層１は、パネル状に構成された吸音パネル体から成るものであり、ガラスウールを主体材料としてマット状にされたものや、ロックウール等の多孔質材料や、合板や石膏ボード等の建築用ボード類に貫通孔を設けた成形吸音板等が使用され、電波的に透明（電波を透過させるもの）であれば音波吸収性能を有する公知の材料を使用することができる。特に、空気層を設けることで吸音率が良好となる周波数領域を広げることができるよう、ガラスウールによる吸音層とするのが好ましい。また、これにより軽量化も図れる。
ガラスウールにより吸音層を構成する場合、例えば、ガラス繊維化（遠心法）によって、溶融したガラスを綿状の繊維（短繊維）にし、その綿状の繊維を結合剤とにより所望する大きさに固めて層状に形成する。
【００１５】
吸音層１の厚さｔ１　は、使用する材質や構造により適宜選択すればよいが、ガラスウールを使用した場合、その厚さｔ１　は２５ｍｍ〜７５ｍｍとするのが好ましく、特に５０ｍｍ±１０ｍｍとするのが良い。この吸音層１の厚さｔ１　が２５ｍｍ未満であると、吸音対象の周波数域が広く必要な場合、騒音を十分に吸収することができないおそれがあり、また、７５ｍｍを超えると製品としての厚さ寸法が大きくなって、布設場所が制限され、実用的でなくなる。
【００１６】
次に、電波吸収層２は、パネル状に構成された電波吸収パネル体から成るものであり、この電波吸収パネル体は、図８に示すように、カーボンで被覆された繊維Ｆによりマット状の繊維集合体３としたものであるが、この繊維集合体３は、カーボンで被覆された多種類の太さの極性ポリマーからなる繊維を互いに絡ませると共に結合させて形成されたものである。さらに、この形状を保持するため、例えば、接着剤等で解離しないよう結合させている。接着手段として好ましいのは、繊維を絡ませた状態のマット体にスプレー接着剤を噴射し、繊維同士が重なり合う箇所において接着がされる。この構成によれば、電波吸収層２を軽量にできる。
【００１７】
この極性ポリマーとしては、例えば、ポリ塩化ビニリデン、ナイロン、ポリエステル、アクリル等がある。カーボン被覆は、カーボン及びバインダーとしてのポリ塩化ビニル、ポリ酢酸ビニル等の接着剤を適当な溶媒、例えばトルエン、キシレン等の炭化水素やメタノール、エタノール等のアルコールに溶解または分散させたものをスプレー塗布等の手段にて塗布することによって行われる。
そして、この繊維Ｆは、線径が１０００ｄ（デニール）の繊維を７０重量％、線径が１２０ｄ（デニール）の繊維を１５重量％、線径が５０ｄ（デニール）の繊維を１５重量％の割合としている。
さらに、カーボン被覆の厚みは、５μｍ〜５０μｍであるのが好ましく、特に１０μｍ〜３０μｍであるのがより好ましい。このカーボン被覆の厚みが５μｍ未満であると、十分な電波吸収性能を発揮できない傾向があり、また、５０μｍを超えても顕著には電波吸収性能が向上しない。
【００１８】
さらに、この電波吸収層２を構成する繊維集合体３は、図８に示すように、線径の異なった繊維Ｆを絡ませて、電波が入射してくる面（入射側Ａ）から反対側面に向かって密度（繊維密度）が傾斜的に高くなるよう形成されている。即ち、繊維集合体３の繊維密度は、電波音波の入射側Ａが粗であり、厚さ方向外方側へ向かって密となるようにしている。そして、この繊維密度の変化は、厚さ方向に連続的であってもよく、段階的であってもよい。
このように厚さ方向に密度傾斜させた繊維集合体３を用いることで、電波吸収層２の入射側Ａの部位において電波の減衰を少なくし、他方側の部位において電波の減衰を大きくできる。これにより繊維密度の比較的粗な電波入射面の導電度を低くして空気との導電度との差を小さくし、入射する電波をその表面で反射させにくくして広帯域の電波を電波吸収層２の内部に取り込み易くすると共に、内部においては、電波を良好に吸収するような電波吸収層２としている。
【００１９】
さらに、厚さ方向に密度傾斜させた繊維集合体３を用いることで、表面側で電波を取り込み易くし、背面側において繊維密度を密とすることにより取り込んだ電波を密の部位で反射させ、入射してくる電波と相殺させることができる。即ち、従来必要であった別部材としての電波反射層を不要とし、繊維集合体３自体が（繊維集合体３の内部において）電波反射層としての作用を有する。さらに、繊維集合体３は、空隙率が大きく音波に対して透過性を有しており、この繊維集合体３からなる電波吸収層２を吸音層１の外方側Ｂ（背面側）に配置させることにより、電波吸収層２が、吸音作用として効果ある空気層としての作用をそのまま発揮させることができ、この電波吸収層２である空気層により低周波の音を吸収できる。従って、吸音層１と、この電波吸収層２からなる仮想空気層と、により、低周波数から高周波数までの音波に対する吸音効果を発揮させることができる。
【００２０】
さらに、繊維集合体３全体において、その平均空隙率εは、６０％〜９０％としている。空隙率εが６０％未満であると、上述の吸音作用として効果ある空気層としての作用が弱まり、電波音波吸収パネルの吸音性能を低下させるおそれがある。また、９０％を超えると、取り込んだ電波を透過させてしまい、電波吸収効果を低下させるおそれがある。
また、電波吸収層２の厚さｔ２　は、は２５ｍｍ〜７５ｍｍとするのが好ましく、特に５０ｍｍ±１０ｍｍとするのが良い。この電波吸収層２の厚さｔ２　が２５ｍｍ未満であると、電波を十分に吸収することができないおそれがあり、また、７５ｍｍを超えると製品としての厚さ寸法が大きくなって、布設場所が制限され、実用的でなくなる。
【００２１】
次に、図２は本発明の電波音波吸収パネルの他の実施の形態を簡略化して示す断面図であり、電波吸収層２よりも電波及び音波の入射を意図する側に、ＦＲＰ層を備えている。具体的に説明すると、電波及び音波の入射側Ａから外方側Ｂへ向かって、吸音層１、ＦＲＰ層４、電波吸収層２を順に重ねた状態で配設したものである。そして、電波吸収層２は、図８で示すように、カーボンで被覆された極性ポリマーからなる繊維Ｆを絡ませて結合させた繊維集合体３からなるものである。
なお、吸音層１及び電波吸収層２は、図１で示した電波音波吸収パネルにて使用したものと構成が同様であるため説明を省略する。
【００２２】
そして、図２に示すＦＲＰ層４は、繊維強化樹脂製の板部材から成るものであり、電波吸収層２へ入射される電波の吸収性能において、斜入射特性を向上させるものである。斜入射特性とは、垂直入射を入射角＝０°とした場合、入射角が大きい場合───電波音波吸収パネルの入射面（パネルの表面）と電波の走行方向との成す角度が小さい場合───の電波の吸収特性である。そして、このＦＲＰ層４に使用される樹脂としては、フェノール系樹脂製や不飽和ポリエステル系樹脂製等が好ましい。また、このＦＲＰ層４は、このＦＲＰと略同じ低い誘電率を持つものであれば制限はなく、誘電率が２．８　〜３．１　の部材であればよい。
【００２３】
このＦＲＰ層４の厚さｔ４　は　０．４ｍｍ〜　１．５ｍｍが好ましく、厚さｔ４　が　０．４ｍｍ未満であると、斜入射特性の向上があまり望めなく、また、　１．５ｍｍを超えると厚さのため電波吸収層２における音波の吸収（相殺）が不十分となり、防音性能を低下させるおそれがある。さらに、このＦＲＰ層４には図１０の斜視図に示すように、複数の貫通孔（パンチング孔）８を形成してもよい。これにより、繊維集合体３から成る電波吸収層２への音波の透過性が向上し、吸音作用をより一層向上させることができる。
【００２４】
次に、図３は本発明の電波音波吸収パネルの別の実施の形態を簡略化して示す断面図であり、このパネルは、電波及び音波の入射側Ａから外方側Ｂへ向かって、吸音層１、電波吸収層２を順に重ねた状態で配設し、電波吸収層２の電波及び音波の入射側Ａと反対側に空気層（空隙層）５をさらに形成したものである。即ち、電波吸収層２の電波及び音波の入射を意図する面とは逆の面側に空気層５を有するもので、電波吸収層２の外方側Ｂ（背面２ａ側）に、所定隙間Ｇを設けて反射板１０を配設して、この隙間Ｇを空気層５としている。
【００２５】
さらに、図４は本発明の電波音波吸収パネルのさらに別の実施の形態を簡略化して示す断面図であり、このパネルは、電波及び音波の入射側Ａから外方側Ｂへ向かって、吸音層１、ＦＲＰ層４、電波吸収層２を順に重ねた状態で配設し、電波吸収層２の電波及び音波の入射側Ａと反対側に空気層（空隙層）５をさらに形成したものである。即ち、電波吸収層２の電波及び音波の入射を意図する面とは逆の面側に空気層５を有するもので、電波吸収層２の外方側Ｂ（背面２ａ側）に、所定隙間Ｇを設けて反射板１０を配設して、この隙間Ｇを空気層５としている。
【００２６】
そして、図３と図４の電波音波吸収パネルにおいて、吸音層１及び電波吸収層２は、図１で示した電波音波吸収パネルにて使用したものと構成が同様であるため説明を省略する。また、図４におけるＦＲＰ層４は、図２で示したものと構成が同様であり、説明を省略する。
【００２７】
電波吸収層２の背面２ａ側に空気層５を介して配設される反射板１０は、金属製の板部材とし、図示省略するが、電波音波吸収パネルを一枚のパネル状に組み立てる際に枠体とする部材の背面板により兼ねてもよい。
そして、この空気層５では、吸音層１と電波吸収層２とを所定範囲内で薄くした場合に、吸音層１と電波吸収層２とを通過した音波（電波）を反射板１０にて反射させ、空気層５内において共鳴等を起こさせることで入射波と反射波とを相殺させることができる。なお、この空気層５の厚さ（隙間Ｇ）は、１０ｍｍ〜５０ｍｍが好ましく、この１０ｍｍ未満であると上記効果が小さく、５０ｍｍを超えると電波音波吸収パネルが厚くなりすぎてしまう。
【００２８】
次に、図５は本発明の電波音波吸収パネルのさらに別の実施の形態を簡略化して示す断面図であり、電波吸収層２よりも電波及び音波の入射を意図する側に、ＦＲＰ層を備えている。具体的に説明すると、電波及び音波の入射側Ａから外方側Ｂへ向かって、第一ＦＲＰ層６、吸音層１、電波吸収層２を順に重ねた状態で配設したものである。そして、電波吸収層２は、図８で示すように、カーボンで被覆された極性ポリマーからなる繊維Ｆを絡ませて結合させた繊維集合体３からなるものである。
吸音層１及び電波吸収層２は、図１で示した電波音波吸収パネルにて使用したものと構成が同様であるため説明を省略する。
【００２９】
さらに、図示省略するが、図５において示した電波吸収層２の電波及び音波の入射側Ａと反対側に空気層（空隙層）をさらに形成してもよい。即ち、電波吸収層２の電波及び音波の入射を意図する面とは逆の面側に空気層を有するもので、（図４と同様に）電波吸収層２の外方側Ｂ（背面２ａ側）に、所定隙間Ｇを設けて反射板１０を配設して、この隙間Ｇを空気層５としている。
【００３０】
第一ＦＲＰ層６は、繊維強化樹脂製の板部材から成るものであり、電波吸収層２へ入射される電波の吸収性能において、斜入射特性を向上させると共に、組み立ててパネル化した際に最も上層側に配置されるため、表面（入射面）の保護材としての機能を有する。そして、この第一ＦＲＰ層６に使用される樹脂としては、フェノール系樹脂製や、不飽和ポリエステル系樹脂製、ポリカーボネイト系樹脂製、アクリル系樹脂製が好ましい。
【００３１】
この第一ＦＲＰ層６の厚さｔ６　は、　０．４ｍｍ〜　１．５ｍｍが好ましく、厚さｔ６　が　０．４ｍｍ未満であると、強度的に弱くなる傾向にあり、また、　１．５ｍｍを超えると厚さのため音波及び電波が第一ＦＲＰで反射してしまい吸音及び電波吸収が不十分となるおそれがある。さらに、この第一ＦＲＰ層６には、図１０の斜視図に示すように、複数の貫通孔８を形成してもよい。これにより、下層側（外方側Ｂ）への音波の透過が向上し、吸音作用をより一層向上させることができる。
【００３２】
次に、図６は本発明の電波音波吸収パネルのさらに別の実施の形態を簡略化して示す断面図であり、このパネルは、電波及び音波の入射側Ａから外方側Ｂへ向かって、第一ＦＲＰ層６、吸音層１、電波吸収層２を順に重ねた状態で配設し、さらに、吸音層１と電波吸収層２との間に第二ＦＲＰ層７を形成したものであり、電波吸収層２よりも電波及び音波の入射を意図する側に、ＦＲＰ層を有しているものである。吸音層１及び電波吸収層２は、図１で示した電波音波吸収パネルにて使用したものと構成が同様であるため説明を省略する。
【００３３】
第一ＦＲＰ層６は、図５で示したものと同様であり、また、第二ＦＲＰ層７は、繊維強化樹脂製の板部材から成るものであり、電波吸収層２へ入射される電波の吸収性能において、斜入射特性を向上させるものである。そして、この第二ＦＲＰ層７に使用される樹脂としては、フェノール系樹脂製や不飽和ポリエステル系樹脂製等が好ましい。また、この第二ＦＲＰ層７は、このＦＲＰと略同じ低い誘電率を持つものであれば制限はなく、誘電率が２．８　〜３．１　の部材であればよい。
【００３４】
この第二ＦＲＰ層７の厚さｔ７　は、　０．４ｍｍ〜　１．５ｍｍが好ましく、厚さｔ７　が　０．４ｍｍ未満であると、斜入射特性の向上があまり望めなく、また、　１．５ｍｍを超えると厚さのため電波吸収層２における音波の吸収（相殺）が不十分となり、防音性能を低下させるおそれがある。さらに、この第一ＦＲＰ層６及び／又は第二ＦＲＰ層７には、図１０の斜視図に示すように、複数の貫通孔８を形成してもよい。これにより、下層側（外方側Ｂ）への音波の透過が向上し、吸音作用をより一層向上させることができる。
【００３５】
次に、図７は本発明の電波音波吸収パネルのさらに別の実施の形態を簡略化して示す断面図であり、このパネルは、電波及び音波の入射側Ａから外方側Ｂへ向かって、第一ＦＲＰ層６、吸音層１、第二ＦＲＰ層７、電波吸収層２、空気層５を順に配設したものである。そして、電波吸収層２は、図８で示すように、カーボンで被覆された極性ポリマーからなる繊維Ｆを絡ませて結合させた繊維集合体３からなるものである。
なお、この空気層５は、電波吸収層２の外方側Ｂ（背面２ａ側）に、所定隙間Ｇを設けて反射板１０を配設して、この隙間Ｇを空気層５としている。
【００３６】
そして、吸音層１及び電波吸収層２は、図１で示した電波音波吸収パネルにて使用したものと構成が同様であるため説明を省略する。また、図７における第一ＦＲＰ層６及び第二ＦＲＰ層７は、図６で示したものと構成が同様であり、説明を省略する。
電波吸収層２の背面２ａ側に空気層５を介して配設される反射板１０は、金属製の板部材とし、図示省略するが、電波音波吸収パネルを一枚のパネル状に組み立てる際に枠体とする部材の背面板により兼ねてもよい。
【００３７】
そして、この空気層５では、吸音層１と電波吸収層２とを所定範囲内で薄くした場合でも、吸音層１と電波吸収層２とを通過した音波（電波）を反射板１０にて反射させ、空気層５内において共鳴等を起こさせることで入射波と反射波とを相殺させることができ、特性を向上させることができる。なお、この空気層５の厚さ（隙間Ｇ）は、１０ｍｍ〜５０ｍｍが好ましく、この１０ｍｍ未満であると上記効果が小さく、５０ｍｍを超えると電波音波吸収パネルが厚くなりすぎてしまう。
【００３８】
なお、図１から図７に示した電波音波吸収パネルは、図示省略するが、枠体によりパネル化されて一体物としている。このとき、枠体の材質は金属製等としている。また、この枠体は、電波音波吸収パネルの外方側面を被覆する金属製の壁板部を有するのが好ましい。即ち、この壁板部が反射板の作用を有することとなる。
【００３９】
さらに、図１から図７に示した電波音波吸収パネルにおいて、図９の繊維集合体３の斜視図に示すように、電波吸収層２の電波及び音波の入射側Ａと反対側の背面２ａに金属箔（セパレートフィルム）９を取着（貼付）している。この金属箔９は、特にアルミニウム箔としており、薄い金属膜としている。これにより、電波吸収層２が中間に挟まれた構成（例えば図７）であってもこの金属箔９が電波に対し反射層として作用し、電波の吸収性能を向上させることができる。さらに、この金属箔９は、音波により金属箔９に振動を起こさせるよう薄くするのがよく、この金属箔９を振動させ音を減衰させる。
【００４０】
本発明の電波音波吸収パネルは、電波及び音波の入射を意図する側（入射側Ａ）から、少なくとも吸音層１と電波吸収層２の順で配置された積層構造を有している。即ち、この平板状の電波音波吸収パネルは、厚さ方向に複数の層から構成されている。なお、これら吸音層１と電波吸収層２、及び、その他の層とは、電波音波の吸収に影響を与えない接着剤を用いればよく、又は、連結部材により機械的に接合させてもよく、制限はない。
【００４１】
そして、図１１の斜視図に示すように、道路の脇（側方）に立設させたＨ型鋼等による柱部材１２の凹溝部に、矩形状に構成された本発明の電波音波吸収パネル１１を複数枚並設させて装着して、略鉛直状の壁を構成している。
また、本発明の構成によれば、従来より布設されている吸音パネルの空気層のスペースに、電波吸収層（電波吸収体）２を設けることで、従来の防音壁の厚さのまま、電波及び音波の両者ともを吸収できる電波音波吸収パネルを構成させることができる。
【００４２】
【実施例】
次に、本発明の電波音波吸収パネルの電波と音波の吸収性能の測定試験結果について説明する。性能試験を行った電波音波吸収パネルの実施例は、表１に示したものであり、表中の各層の後ろ部分に示した数値はその層の厚さ（ｍｍ）を示している。さらに、ＦＲＰ層において孔ありと示したものは、図１０に示したように貫通孔８を有するものである。また、表１の実施例において、第一層側が電波・音波の入射側Ａである。
【００４３】
そして、電波吸収層２は、１０００ｄ（デニール）の繊維が７０重量％、　１２０ｄ（デニール）が１５重量％、５０ｄ（デニール）が１５重量％の各種繊維を互いに絡ませると共に結合させ、電波及び音波が入射してくる面側の密度が、０．０３ｇ／ｃｍ３　であって、その反対の面側の密度が０．０６ｇ／ｃｍ　３となるように形成させたものを使用した。表中には電波吸収層２の厚さを記載している（単位ｍｍ）。
吸音層１は、ガラス繊維化（遠心法）によって、溶融したガラスを綿状の構造（短繊維）にし、その綿状の繊維を結合剤とにより所望の厚さに固めたものを使用した。表中には吸音層１の厚さを記載している（単位ｍｍ）。
ＦＲＰ層４は、　０．６ｍｍ厚さの不飽和ポリエステル樹脂からなるＦＲＰを使用した場合は表中に　０．６と記載し、　１．０ｍｍ厚さのフェノール樹脂からなるＦＲＰを使用した場合は表中に　１．０と記載した。
空気層５及び反射層は、反射板１０（１ｍｍ厚の鋼板）を使用し、表中に空気層の厚さ（単位ｍｍ）を記載した。
【００４４】
さらに、本発明の性能試験の比較のため、表２に示した構成からなるパネル（比較例１〜１２）についても試験を行った。なお、表２の比較例の第一層が入射側であり、比較例９と比較例１０のシート電波吸収体とは、塩素化ポリエチレンに電波損失剤としてカルボニル還元鉄粉を配合し、２ｍｍ厚に圧延加工した電波吸収層に、電波反射層としてＡｌ板（　０．２ｍｍ厚）を電波が入射してくる面側と反対の面に貼り合わせたものである。
また、比較例１１と比較例１２の発泡ポリウレタン系電波吸収体とは、発泡ポリウレタンに電波損失剤として導電性カーボンを配合して形成させた電波吸収層（厚さ２０ｍｍ）に電波反射層としてＡｌ板（　０．２ｍｍ厚）を電波が入射してくる面側と反対の面に貼り合わせたものである。
【００４５】
先ず電波（電磁波）吸収性能確認試験は、周波数が５．８ＧＨｚの円偏波を用い、入射角（斜入射角度）を０°〜５０°の範囲で反射減衰特性をアーチ法（反射電力法）により行った。なお、入射角は、５　°、３０°、５０°の場合の結果を表３に挙げた。また、評価は、各実施例において、反射減衰量が１５ｄＢ以上２０ｄＢ未満を△とし、反射減衰量が２０ｄＢ以上２５ｄＢ未満を○とし、反射減衰量が２５ｄＢ以上を◎とし、反射減衰量が１５ｄＢ未満を×とした。
【００４６】
また、吸音率の測定は、ＪＩＳ　Ａ　１４０５に基づく２マイクロホン法によるもので行い、測定周波数を　１００〜１６００Ｈｚの範囲で吸音率を測定した。なお、周波数が４００　Ｈｚと１０００Ｈｚの場合の結果を表３に挙げた。また、評価は、　４００Ｈｚの吸音率が０．５　以上０．７　未満でかつ１０００Ｈｚの吸音率が０．８　以上であるもの、及び／又は、　４００Ｈｚの吸音率が０．７　以上でかつ１０００Ｈｚの吸音率が０．６　以上０．８　未満であるものを○とし、　４００Ｈｚの吸音率が０．７　以上でかつ１０００Ｈｚの吸音率が０．８　以上であるものを◎とし、４００Ｈｚ　の吸音率が０．５　未満又は１０００Ｈｚの吸音率が０．８　未満であるものを×とした。
【００４７】
そして、総合評価として、電波吸収特性が◎かつ吸音特性が◎のものを総合評価◎とし、電波吸収特性又は吸音特性のいずれかの評価が○又は△のものを総合評価○とし、電波吸収特性又は吸音特性のいずれか一方でも×のものは総合評価×とした。本発明の実施例１〜２５の測定結果、評価及び総合評価を表３に示し、比較例１〜１２の測定結果を表４に示す。
【００４８】
【表１】
2004119585.tif 000003
【００４９】
【表２】
2004119585.tif 000004
【００５０】
【表３】
2004119585.tif 000005
【００５１】
【表４】
2004119585.tif 000006
【００５２】
表３に示すように、電波吸収性能において、全ての実施例において減衰量が１５ｄＢ以上（合格値：評価△）であり、特に２０ｄＢ及び３０ｄＢを超えるもの（評価○、◎）も多く、本発明による電波音波吸収パネルは、広い入射角度に対する電波に対して非常に優れた吸収性能を発揮できることがわかる。
さらに、吸音において、全ての実施例において優れた吸音性能を発揮することがわかる。特に、実施例３〜実施例２５においては、評価が◎と極めて優れた性能を発揮している。
また、総合評価から見ると、吸音層１の厚さを５０ｍｍとし、電波吸収層２の厚さを５０ｍｍとしたものは、電波及び音波の両者吸収特性において、極めて優れた性能を発揮できることがわかる。
【００５３】
【発明の効果】
本発明は上述の構成により次のような効果を奏する。
【００５４】
（請求項１によれば）電波吸収層２が空隙率の大きい繊維集合体３からなり音波を透過させるため、特に低周波の吸音に効果的な空気層の作用を電波吸収層２により発揮させることができ、吸音層１とこの電波吸収層２からなる仮想空気層とにより、低周波数から高周波数までの音波に対する吸音効果を発揮させることができる。
さらに、電波に対しても効果的に吸収を行い、そして、従来の吸音パネルと同等の薄い厚さで、軽い電波音波吸収パネルを構成させることができる。
【００５５】
（請求項２によれば）密度勾配が付けやすくなり、電波吸収特性を向上させることができる。
（請求項３によれば）電波吸収層２へ入射される電波の吸収性能において、斜入射特性をより一層向上させることができ、広い範囲から入射してくる電波に対応できる。
（請求項４によれば）音波の透過性が向上し、吸音作用をより一層向上させることができる。
（請求項５によれば）空気層５内において入射波と反射波とを相殺させることができ、吸収特性を向上させることができる。
【図面の簡単な説明】
【図１】本発明の電波音波吸収パネルの実施の一形態を簡略化して示す断面図である。
【図２】本発明の電波音波吸収パネルの他の実施の形態を簡略化して示す断面図である。
【図３】本発明の電波音波吸収パネルの別の実施の形態を簡略化して示す断面図である。
【図４】本発明の電波音波吸収パネルのさらに別の実施の形態を簡略化して示す断面図である。
【図５】本発明の電波音波吸収パネルのさらに別の実施の形態を簡略化して示す断面図である。
【図６】本発明の電波音波吸収パネルのさらに別の実施の形態を簡略化して示す断面図である。
【図７】本発明の電波音波吸収パネルのさらに別の実施の形態を簡略化して示す断面図である。
【図８】繊維集合体の斜視図である。
【図９】繊維集合体の背面に金属箔を貼り付けたものの斜視図である。
【図１０】貫通孔を有するＦＲＰからなる板部材の斜視図である。
【図１１】本発明の電波音波吸収パネルの使用例を示す斜視図である。
【符号の説明】
１　吸音層
２　電波吸収層
３　繊維集合体
４　ＦＲＰ層
５　空気層
６　第一ＦＲＰ層
７　第二ＦＲＰ層
８　貫通孔
９　金属箔
Ａ　入射側
【図１】
2004119585.tif 000007
【図２】
2004119585.tif 000008
【図３】
2004119585.tif 000009
【図４】
2004119585.tif 000010
【図５】
2004119585.tif 000011
【図６】
2004119585.tif 000012
【図７】
2004119585.tif 000013
【図８】
2004119585.tif 000014
【図９】
2004119585.tif 000015
【図１０】
2004119585.tif 000016
【図１１】
2004119585.tif 000017